СПОСОБ ИЗГОТОВЛЕНИЯ ОДНОСЛОЙНЫХ ИЛИ МНОГОСЛОЙНЫХ ЛИГНОЦЕЛЛЮЛОЗНЫХ МАТЕРИАЛОВ С ИСПОЛЬЗОВАНИЕМ ТРИАЛКИЛФОСФАТА

1. Способ периодического или непрерывного, предпочтительно непрерывного изготовления однослойных или многослойных лигноцеллюлозных материалов, который включает следующие стадии:
i) смешивание компонентов отдельных слоев,
ii) рассыпку приготовленной(-ых) на стадии i) смеси(-ей) с целью формирования мата,
iii) предварительное уплотнение сформированного посредством рассыпки мата и
iv) горячее прессование предварительно уплотненного мата,
отличающийся тем, что на стадии i)
в случае сердцевины многослойных лигноцеллюлозных материалов или в случае однослойных лигноцеллюлозных материалов частицы лигноцеллюлозы (компонент LCP-1) смешивают со следующими компонентами:
3
a) от 0 до 25% масс. вспененных полимерных частиц с насыпной плотностью в диапазоне от 10 до 150 кг/м (компонентом А),
b) от 0,05 до 1,39% масс. связующих, выбранных из группы органических изоцианатов по меньшей мере с двумя изоцианатными группами (компонентом В),
c) от 3 до 20% масс. связующих, выбранных из группы аминопластов (компонентом С),
d) от 0 до 5% масс. отвердителей (компонентом D),
e) от 0 до 5% масс. добавок (компонентом Е),
f) от 0,01 до 10% масс. триалкилфосфата (компонентом F),
а в случае покровных слоев многослойных лигноцеллюлозных материалов частицы лигноцеллюлозы (компонент LCP-2) смешивают со следующими компонентами:
g) от 1 до 30% масс. связующих, выбранных из группы аминопластов, фенопластов, органических изоцианатов по меньшей мере с двумя изоцианатными группами, основанными на белке связующими и другими основанными на полимере связующими (компонентом G),
h) от 0 до 5% масс. отвердителей (компонентом Н),
i) от 0 до 5% масс. добавок (компонентом I) и
j) от 0 до 10% масс. триалкилфосфата (компонентом J).
2. Способ изготовления однослойных или многослойных лигноцеллюлозных материалов по п. 1, отличающийся тем, что способ осуществляют непрерывно.
3. Способ изготовления многослойных или однослойных лигноцеллюлозных материалов по п. 1, отличающийся тем, что лигноцеллюлозные материалы в сердцевине или, соответственно, в единственном слое содержат от 0,5 до 7,5% масс. компонента F или его смесей.
4. Способ изготовления многослойных или однослойных лигноцеллюлозных материалов по п. 1, отличающийся тем, что в качестве компонента F используют триметилфосфат, триэтилфосфат, трипропилфосфат, трибутилфосфат, трипентилфосфат, тригексилфосфат или их смеси.
5. Способ изготовления многослойных или однослойных лигноцеллюлозных материалов по п. 1, отличающийся тем, что в качестве компонента F используют триэтилфосфат.
6. Способ изготовления многослойных или однослойных лигноцеллюлозных материалов по п. 1, отличающийся тем, что для формирования единственного слоя или, соответственно, слоя сердцевины, прежде чем реализовать на стадии i) контакт компонента С с LCP-1 или смесью LCP-1 с другими компонентами, компонент С на отдельной стадии смешивают с компонентом F, с компонентом D и компонентами F, или с компонентом D, компонентом Е и/или частью компонента Е и компонентов F.
7. Способ изготовления многослойных или однослойных лигноцеллюлозных материалов по одному из пп. 1-5, отличающийся тем, что для формирования единственного слоя или, соответственно, слоя сердцевины, прежде чем реализовать на стадии i) контакт компонента С, соответственно компонента В, с LCP-1 или смесью LCP-1 с другими компонентами, компонент С на отдельной стадии смешивают с частью компонента F, или с компонентом D и частью компонентов F, или с компонентом D, компонентом Е и/или частью компонента Е, и частью компонентов F, а компонент В на отдельной стадии смешивают с частью компонента F или с компонентом Е и/или частью компонента Е, и частью компонентов F.
8. Способ изготовления многослойных или однослойных лигноцеллюлозных материалов по одному из пп. 1-5, отличающийся тем, что компонент В, при необходимости смешанный на отдельной стадии с одним или несколькими компонентами, выбранными из группы, включающей компоненты D, Е и F, и компонент С, при необходимости смешанный на отдельной стадии с одним или несколькими компонентами, выбранными из группы, включающей компоненты D, Е и F, добавляют на стадии i) к частицам лигноцеллюлозы LCP-1 или, соответственно, к смеси частиц лигноцеллюлозы LCP-1 с другими компонентами, одновременно или последовательно, предпочтительно одновременно.
3
3
3
3
9. Способ изготовления многослойных или однослойных лигноцеллюлозных материалов по одному из пп. 1-5, отличающийся тем, что плотность лигноцеллюлозных материалов составляет от 100 до 700 кг/м, предпочтительно от 150 до 490 кг/м, особенно предпочтительно от 200 до 440 кг/м, в частности, от 250 до 390 кг/м.
10. Однослойный или многослойный лигноцеллюлозный материал с сердцевиной и при необходимости по меньшей мере одним верхним покровным слоем и одним нижним покровным слоем, изготовленный по одному из пп. 1-9, в котором сформированные посредством рассыпки слои:
в случае сердцевины многослойных лигноцеллюлозных материалов или однослойных лигноцеллюлозных материалов содержат лигноцеллюлозные частицы (компонент LCP-1), смешанные со следующими компонентами:
3
a) от 0 до 25% масс. вспененных полимерных частиц с насыпной плотностью в диапазоне от 10 до 150 кг/м (компонентом А),
b) от 0,05 до 1,39% масс. связующего, выбранного из группы, включающей органические изоцианаты по меньшей мере с двумя изоцианатными группами (компонентом В),
c) от 3 до 20% масс. связующих, выбранных из группы, включающей аминопласты (компонентом С),
d) от 0 до 5% масс. отвердителей (компонентом D),
e) от 0 до 5% масс. добавок (компонентом Е),
f) от 0,01 до 10% масс. триалкилфосфата (компонентом F),
а в случае покровных слоев многослойных лигноцеллюлозных материалов содержат лигноцеллюлозные частицы (компонент LCP-2), смешанные с:
g) от 1 до 30% масс. связующих, выбранных из группы аминопластов, фенопластов, органических изоцианатов по меньшей мере с двумя изоцианатными группами, основанными на белке связующими и другими основанными на полимере связующие (компонентом G),
h) от 0 до 5% масс. отвердителей (компонентом Н),
i) от 0 до 5% масс. добавок (компонентом I) и
j) от 0 до 10% масс. триалкилфосфата (компонентом J).
11. Однослойный или многослойный лигноцеллюлозный материал по п. 10, причем содержание компонента F или его смесей в сердцевине или единственном слое лигноцеллюлозного материала составляет от 0,5 до 7,5% масс.
12. Однослойный или многослойный лигноцеллюлозный материалы по п. 10 или 11, который может быть получен способом по одному из пп. 1-9.
13. Применение однослойного и многослойного лигноцеллюлозного материала по одному из пп. 10-12 в строительстве, для внутренней отделки, при оформлении торговых помещений и сооружении выставочных стендов, в качестве материалов для изготовления мебели или в качестве упаковочного материала.
14. Применение однослойного и многослойного лигноцеллюлозного материала по одному из пп. 10-12 в качестве облицовки крыш и стен, заполняющих панелей, опалубки, полов, внутренних слоев дверей, перегородок, стеллажей или в качестве опорного материала для секционной мебели, в качестве стеллажных полок, дверного материала, столешниц, фронтальных элементов кухонной мебели, облицовочных слоев конструкций типа «сэндвич», а также в качестве деталей столов, стульев и мягкой мебели.